КОМПОЗИЦИЯ МЕТАКРИЛОВОЙ СМОЛЫ ДЛЯ БЕСКОНТАКТНОЙ СВАРКИ НАГРЕТОЙ ПЛАСТИНОЙ, ФОРМОВАННОЕ ИЗДЕЛИЕ И СПОСОБ ЕГО ИЗГОТОВЛЕНИЯ

1. Композиция метакриловой смолы для бесконтактной сварки нагретой пластиной, содержащая метакриловую смолу, содержащую от 80 до 99,9% масс мономерных звеньев сложного эфира метакриловой кислоты и от 0,1 до 20% масс звеньев, по меньшей мере, одного дополнительного винилового мономера, сополимеризуемого с мономером сложного эфира метакриловой кислоты, где
композиция метакриловой смолы имеет скорость потока расплава (MFR) 2,5 г/10 мин или ниже при 230°C под нагрузкой 3,8 кг.
2. Композиция метакриловой смолы для бесконтактной сварки нагретой пластиной по п.1, где метакриловая смола представляет собой метакриловую смолу, которая
имеет средневзвешенную молекулярную массу 300000 или ниже как измерено с помощью гель-проникающей хроматографии (ГПХ), и
содержит от 6 до 50% компонента, имеющего молекулярную массу, которая в 5 или больше раз ниже, чем молекулярная масса, соответствующая максимуму пика (Mp), полученная из кривой элюирования ГПХ.
3. Композиция метакриловой смолы для бесконтактной сварки нагретой пластиной по п.1 или 2, где метакриловая смола представляет собой метакриловую смолу, в которой содержание компонента, имеющего молекулярную массу 250000 или выше, полученное из кривой элюирования ГПХ, составляет 12% или больше от площади пиков ГПХ.
4. Композиция метакриловой смолы для бесконтактной сварки нагретой пластиной по любому из пп.1-3, где метакриловая смола имеет экстраполированную температуру начала стеклования (°C) 120°C или ниже, как определено по кривой стеклования, полученной при нагреве от 40°C до 210°C, при скорости нагрева 10°C/мин в соответствии с JIS-K-7121 с использованием α-оксида алюминия в качестве эталона, в атмосфере газообразного азота, с использованием дифференциального сканирующего калориметра (DSC).
5. Композиция метакриловой смолы для бесконтактной сварки нагретой пластиной по любому из пп.1-4, где композиция метакриловой смолы используется в качестве исходных материалов для элемента, предназначенного для транспортного средства.
6. Композиция метакриловой смолы для бесконтактной сварки нагретой пластиной по п.5, где элемент для транспортного средства представляет собой, по меньшей мере, один элемент, выбранный из группы, состоящей из колпака задних габаритных фонарей, колпака передних фонарей и приборной панели.
7. Формованное изделие, содержащее формованное изделие (A) сваренное с дополнительным формованным изделием (B),
формованное изделие (A) содержит метакриловую смолу, содержащую от 80 до 99,9% масс мономерных звеньев сложного эфира метакриловой кислоты и от 0,1 до 20% масс звеньев, по меньшей мере, одного дополнительного винилового мономера, сополимеризуемого с мономером сложного эфира метакриловой кислоты, где
формованное изделие (A) имеет скорость потока расплава (MFR) 2,5 г/10 мин или ниже при 230°C под нагрузкой 3,8 кг.
8. Формованное изделие по п.7, в котором метакриловая смола представляет собой метакриловую смолу, которая
имеет средневзвешенную молекулярную массу 300000 или ниже, как измерено с помощью гель-проникающей хроматографии (ГПХ), и
содержит 6-50% компонента, имеющего молекулярную массу, которая в 5 или больше раз ниже, чем молекулярная масса, соответствующая максимуму пика (Mp), полученная из кривой элюирования ГПХ.
9. Формованное изделие по п.7 или 8, в котором метакриловая смола представляет собой метакриловую смолу, в которой
содержание компонента, имеющего молекулярную массу 250000 или выше, полученную из кривой элюирования ГПХ, составляет 12% или больше от площади пиков ГПХ.
10. Формованное изделие по любому из пп.7-9, в котором метакриловая смола имеет экстраполированную температуру начала стеклования (°C) 120°C или ниже, как определено по кривой стеклования, полученной при нагреве от 40°C до 210°C, при скорости нагрева 10°C/мин в соответствии с JIS-K-7121, с использованием α-оксида алюминия в качестве эталона, в атмосфере газообразного азота, с использованием дифференциального сканирующего калориметра (DSC).
11. Формованное изделие по любому из пп.7-10, в котором формованное изделие (A) имеет долю поглощения воды 0,5% масс или ниже.
12. Формованное изделие по любому из пп.7-11, в котором формованное изделие используют в качестве исходных материалов для элемента, предназначенного для транспортного средства.
13. Формованное изделие по п.12, в котором элемент для транспортного средства представляет собой, по меньшей мере, один элемент, выбранный из группы, состоящей из колпака задних габаритных фонарей, колпака передних фонарей и приборной панели.
14. Формованное изделие по любому из пп.7-13, в котором формованное изделие (B) представляет собой формованное изделие из смолы на основе ABS.
15. Элемент для транспортного средства, включающий формованное изделие по любому из пп.7-14.
16. Элемент для транспортного средства по п.15, в котором элемент для транспортного средства представляет собой, по меньшей мере, один элемент, выбранный из группы, состоящей из колпака задних габаритных фонарей, колпака передних фонарей и приборной панели.
17. Способ изготовления формованного изделия, включающий стадии:
нагрева формованного изделия (A) без контакта с нагретой пластиной таким образом, что поверхность формованного изделия (A) плавится, формованное изделие (A) содержит метакриловую смолу, содержащую от 80 до 99,9% масс мономерных звеньев сложного эфира метакриловой кислоты и от 0,1 до 20% масс звеньев, по меньшей мере, одного дополнительного винилового мономера, сополимеризуемого с мономером сложного эфира метакриловой кислоты, где формованное изделие (A) имеет скорость потока расплава (MFR) 2,5 г/10 мин или ниже при 230°C под нагрузкой 3,8 кг; и
сварку формованного изделия (A) с дополнительным формованным изделием (B).
18. Способ изготовления формованного изделия по п.17, в котором метакриловая смола представляет собой метакриловую смолу, которая имеет средневзвешенную молекулярную массу 300000 или ниже, как измерено с помощью гель-проникающей хроматографии (ГПХ), и она содержит 6-50% компонента, имеющего молекулярную массу, которая в 5 или больше раз ниже, чем молекулярная масса, соответствующая максимуму пика (Mp), полученная из кривой элюирования ГПХ.
19. Способ изготовления формованного изделия по п.17 или 18, в котором метакриловая смола представляет собой метакриловую смолу, в которой содержание компонента, имеющего молекулярную массу 250000 или выше, полученную из кривой элюирования ГПХ, составляет 12% или больше от площади пиков ГПХ.
20. Способ изготовления формованного изделия по любому из пп.17-19, в котором метакриловая смола имеет экстраполированную температуру начала стеклования (°C) 120°C или ниже, как определено по кривой стеклования, полученной при нагреве от 40°C до 210°C, при скорости нагрева 10°C/мин в соответствии с JIS-K-7121 с использованием α-оксида алюминия в качестве эталона, в атмосфере газообразного азота, с использованием дифференциального сканирующего калориметра (DSC).
21. Способ изготовления формованного изделия по любому из пп.17-20, в котором формованное изделие (A) имеет долю поглощения воды 0,5% масс или ниже.
22. Способ изготовления формованного изделия по любому из пп.17-21, в котором формованное изделие (B) представляет собой формованное изделие из смолы на основе ABS.